(57)【要約】【課題】  表示領域である透明部、すなわち透明樹脂基材上の透明接着層と透明保護層間との間で生じる干渉縞を抑制し、視認性に優れたタッチパネル及びその製造方法を提供することを目的とする。【解決手段】  透明基材１の少なくとも一方の面に透明接着層２、電極線４、絶縁性を有する透明保護層６が順次積層されてなるタッチパネル１０であって、前記透明接着層２の非電極線領域の表面の算術平均粗さＲａが０．１〜０．２μｍで、前記絶縁性を有する透明保護層６の前記非電極線領域でのヘイズ値が５％未満であることを特徴とするタッチパネル１０である。【選択図】  図１
2016066255.tif 000002
【特許請求の範囲】
【請求項１】
透明基材の少なくとも一方の面に透明接着層、電極線、絶縁性を有する透明保護層が順次積層されてなるタッチパネルであって、
前記透明接着層の非電極線領域の表面の算術平均粗さＲａが０．１〜０．２μｍで、
前記絶縁性を有する透明保護層の厚みが５〜５０μｍで、
前記非電極線領域でのヘイズ値が５％未満であることを特徴とするタッチパネル。
【請求項２】
前記透明保護層が熱硬化性または電離放射線硬化性樹脂組成物からなることを特徴とする請求項１に記載のタッチパネル。
【請求項３】
透明基材の少なくとも一方の面に透明接着層、電極線、絶縁性を有する透明保護層が順次積層されてなるタッチパネルの製造方法であって、
一方の面が算術平均粗さＲａが０．１〜０．２μｍの金属箔の粗化面と前記透明基材とを、前記透明接着層を介して積層してなる積層体を用いて、
前記金属箔をパターニングして前記電極線を形成し、
その後、前記電極線面側の全面に絶縁性を有する前記透明保護層を形成することを特徴とするタッチパネルの製造方法。
【発明の詳細な説明】
【技術分野】
【０００１】
本発明は、透明樹脂基板からなる静電容量式のタッチパネル及びその製造方法に関する。
【背景技術】
【０００２】
近年、入力デバイスの一つである静電容量方式のタッチパネルを液晶パネルや有機ＥＬパネル等の表示パネルに貼り合せた表示装置（タッチ式情報入力画像表示装置）が、２次元の座標入力手段として、パソコンや携帯情報端末の分野で広く普及している。
【０００３】
このタッチ式情報入力画像表示装置は、電極が配設された平面状をなすタッチパネル本体の表面側に、操作者の指などの指示物によるタッチ操作が行われるタッチ面が平面状に形成された２次元の座標入力手段である。
【０００４】
静電容量方式のタッチパネルを構成する主要な要素は、駆動信号電極線と信号検出電極線であり、一般的には透明な導電性材料であるＩＴＯや、あるいは不透明な導電性材料である銀や銅などの金属材料で形成されている。後者のような不透明な導電材料も用いた場合の透明性を向上させる方法としては、例えば電極線を網目状に形成する配線方法が開示されている（特許文献１）。このようにしてタッチパネルの透明性（透過性）を向上させることで、その下側に具備される表示部の画像を認識できるようにしている。
【０００５】
また、静電容量方式のタッチパネルは、表面型と投影型に大別されるが、後者のタッチ式情報入力画像表示装置は、Ｘ方向およびＹ方向にグリッド上に配列された複数の電極を備え、マルチタッチが可能であり、現在急速に普及しつつある。
【０００６】
前記静電容量方式のタッチパネルには、ガラスタイプとフィルムタイプがある。ガラスタイプは、ガラスの透過率がフィルムに比べて高いことや、ガラス上に形成された配線パターンの位置精度がフィルムに比べて優れている。そのため、配線を覆う額縁部を小さくできる。また、表面の平滑性に優れるので、フィルムタイプより見栄えが良いという利点がある。このような利点から、ガラスタイプは高精細で低消費電力が要求されるスマートフォン等、携帯端末等の小型品に多く採用されている。
【０００７】
一方、フィルムタイプは、ガラスタイプに比べて、軽量で生産性が高く、柔軟性があるので表示パネルへの貼り合せが容易である。そのため、等から生産性に優れ製造コストを低減できるという利点があり、タブレットコンピュータやテレビ等の中型、大型品に使用されている。
【０００８】
液晶表示装置用のタッチパネルとして透明樹脂基材を用いると、前記透明樹脂基材の複屈折により、いわゆる虹ムラという現象が生じ、本来の液晶表示装置がもたらす画像表示品位を得ることができないという問題がある。その対策として、例えば複屈折の極めて少ないトリアセチルセルロース（ＴＡＣ）フィルムやシクロオレフィンポリマー（ＣＯＰ）が用いられている。しかしながら、ＴＡＣフィルムは材料が高価なことや、高温湿度でのカールの発生のし易さなどの生産性の問題があり、またＣＯＰフィルムは割れ易く、また密着性が劣り、さらには材料価格もまだ高い等の問題があり、その代替基材が求められている。
【０００９】
また他に多くの対策が提案されている。例えば特許文献２では、高リタデーションを有するポリエステルを用いた方法が提案されている。しかし、ポリエステルを均一に高延伸
できない事によるムラの問題や、可塑剤等を添加する事により透明性が低下する問題がある。また、特許文献３では、ポリエステルに光調整剤を用いた方法が提案されている。しかし、屈折率調整の為の添加しているナノフィラーを均一に分散させることは難しく、また薄膜を均一に形成できない事によるムラの問題がある。このように、上記のいずれの方法においても未だ十分に要求を満たすには至っていない。
【先行技術文献】
【特許文献】
【００１０】
【特許文献１】特開２００６−３４４１６３号公報
【特許文献２】特開２０１３−１７４８５６号公報
【特許文献３】特開２０１４−０６５８８７号公報
【発明の概要】
【発明が解決しようとする課題】
【００１１】
本発明は上記問題に鑑みてなされたものであり、表示領域である透明部、すなわち透明樹脂基材上の透明接着層と透明保護層間との間で生じる干渉縞を抑制し、視認性に優れたタッチパネル及びその製造方法を提供することを目的とする。
【課題を解決するための手段】
【００１２】
上記課題を達成するための請求項１に係る発明は、透明基材の少なくとも一方の面に透明接着層、電極線、絶縁性を有する透明保護層が順次積層されてなるタッチパネルであって、
前記透明接着層の非電極線領域の表面の算術平均粗さＲａが０．１〜０．２μｍで、
前記絶縁性を有する透明保護層の厚みが５〜５０μｍで、
前記非電極線領域でのヘイズ値が５％未満であることを特徴とするタッチパネルである。
【００１３】
請求項２に係る発明は、前記透明保護層が熱硬化性または電離放射線硬化性樹脂組成物からなることを特徴とする請求項１に記載のタッチパネルである。
【００１４】
請求項３に係る発明は、明基材の少なくとも一方の面に透明接着層、電極線、絶縁性を有する透明保護層が順次積層されてなるタッチパネルの製造方法であって、
一方の面が算術平均粗さＲａが０．１〜０．２μｍの金属箔の粗化面と前記透明基材とを、前記透明接着層を介して積層してなる積層体を用いて、
前記金属箔をパターニングして前記電極線を形成し、
その後、前記電極線面側の全面に絶縁性を有する前記透明保護層を形成することを特徴とするタッチパネルの製造方法である。
【発明の効果】
【００１５】
本発明の請求項１の発明によれば、透明基材の少なくとも一方の面に透明接着層、電極線、絶縁性を有する透明保護層が順次積層されてなるタッチパネルであって、前記透明接着層の非電極線領域の表面の算術平均粗さＲａを０．１〜０．２μｍとすることにより、その上に形成される透明保護層との界面で乱反射が生じ、従来発生していた干渉縞を抑制することができる。また、前記絶縁性を有する透明保護層上の前記非電極線領域でのヘイズ値を５％未満とすることにより、表示領域における視認性に優れたタッチパネルを提供することができる。
【００１６】
また、請求項２の発明によれば、前記透明保護層が熱硬化性または電離放射線硬化性樹脂組成物からなることにより、生産性や、物理的及び化学的強度に優れた信頼性の高いタッチパネルを得ることができる。
【００１７】
また、請求項３の発明によれば、透明基材の少なくとも一方の面に透明接着層、電極線、絶縁性を有する透明保護層が順次積層されてなるタッチパネルの製造方法であって、一方の面が算術平均粗さＲａが０．１〜０．２μｍの金属箔の粗化面と前記透明基材とを、前記透明接着層を介して積層することにより、前記金属箔に形成した算術平均粗さＲａが０．１〜０．２μｍの粗面を、対応する前記透明接着層の表面に転写することにより容易に粗面を形成することができる。
【００１８】
その後、フォトリソ法により、前記金属箔の他方の面上にフォトレジストを塗布、マスク露光、現像工程を経て、エッチング工程を経ることで前記透明接着層の露出部（非電極線領域）の表面に算術平均粗さＲａが０．１〜０．２μｍの粗面を形成することができる。
【００１９】
さらに、前記フォトレジストの残膜を除去して、前記透明接着層及び電極線の前面に絶縁性を有する前記透明保護層を形成することにより、干渉縞の発生を抑制した、優れた視認性と信頼性を有するタッチパネルを作製することができる。
【００２０】
上記で説明したように、本発明によれば、透明接着層の表面を粗化することにより、干渉縞の発生による視認性の低下を抑制したタッチパネル及びその製造方法を提供することができる。
【図面の簡単な説明】
【００２１】
【図１】本発明に係るタッチパネルの一実施形態を示す断面概略図。
【図２】本発明に係るタッチパネルの製造方法の一実施形態を示す断面概略図。
【図３】従来のタッチパネルの一実施形態を示す断面概略図。
【発明を実施するための形態】
【００２２】
以下、図に基づいて本発明を具体的に説明する。
【００２３】
本発明は図１（ａ）に示すように、透明基材１の少なくとも一方の面に透明接着層２、電極線４、絶縁性を有する透明保護層６が順次積層されてなるタッチパネル１０であって、前記透明接着層２の表面に粗化面３ａを有することを特徴とする。この粗化面３ａは、後述（図２参照）するように、金属箔３が有する粗化面を高精度に転写して形成できる。
【００２４】
また、本発明は図１（ｂ）に示すように、透明基材１の両面が透明接着層２、電極線４、絶縁性を有する透明保護層６が順次積層されてなるタッチパネル１０であってもよい。この場合にも、前記透明接着層２の表面に金属箔３が有する粗化面３ａ（図２参照）が高精度に転写された粗化面を有することを特徴とする。
【００２５】
前記金属箔３が有する粗化面３ａ（図２参照）は、表面の算術平均粗さＲａが０．１〜０．２μｍであり、この粗化面の形状は透明接着層２を介して透明基材１と積層されて積層体を形成する工程において、前記透明接着層２に形成（転写）されることを特徴とする。このようにして得られた透明接着層２の粗化面は、その後のフォトリソ法、エッチング工程により露出され、その上に形成される透明保護層との間に生じる干渉縞を抑制する効果がある。なお、この工程については後述詳細に説明する。
【００２６】
本発明に使用できる前記透明基材１としては、透明で耐熱性や適度な物理的および化学的強度があれば特に限定するものではない。例えば、ポリエステル系樹脂、ポリオレフィン系樹脂、（メタ）アクリル系樹脂などを挙げることができる。中でもポリエチレンテレフタレート（ＰＥＴ）がより好ましい。
【００２７】
また、本発明に係る前記透明接着層２としては、金属箔との接着性や透明性に優れた樹脂であれば特に限定するものではないが、汎用性やコスト面からアクリル系樹脂、ポリウレタン系樹脂、ポリエステル系樹脂などが好ましい。
【００２８】
本発明に係る前記透明保護層６は、前記透明基材１上に形成された前記透明接着層２及電極線４の全面を保護するためのものであり、透明性に加えて耐衝撃性、耐擦傷性、耐光性、耐薬品性などの物理的及び化学的強度を有するものが好ましい。
【００２９】
前記透明接着層２には、市販の光学的透明接着剤（ＯＣＡ：Ｏｐｔｉｃａｌｌｙ  Ｃｌｅａｒ  Ａｄｈｅｓｉｖｅ）を用いることができる。上記のＯＣＡは、例えばアクリル系重合体、ポリエステル、ポリウレタン、シリコーン系重合体などを主成分とする粘着剤であり、中でも、アクリル系重合体からなる粘着剤は、透明性、粘着性、耐熱性、耐候性等に優れていることからより好ましい。
【００３０】
例えば、上記ＯＣＡや熱硬化性または電離放射線硬化性樹脂組成物を用いることができ、生産性や物理的強度に優れる熱硬化性または電離放射線硬化性樹脂組成物を用いることがより好ましく、フィルム基材のガラス転移温度以下で形成することができる電離放射線硬化性樹脂組成物がより好ましい。
【００３１】
前記透明保護層６として、上記樹脂からなる電離放射線硬化型樹脂組成物を前記透明基材１に塗布、乾燥、硬化して形成することもでき、この方法による前記透明接着層２の形成は電離放射線照射により瞬時に硬化（接着）することができる。また、さらに、前記金属箔３に形成された粗化面の形状を高い精度で複写することができ、後工程のフォトリソ法及びエッチングで露出される透明接着層２の粗化面２ａと、その上に積層される透明保護層６との界面において設計通りの乱反射を起こすことができる点でより好ましい。
【００３２】
上記の電離放射線硬化型樹脂組成物は、例えば、アクリロイル基やエポキシ基などの反応性官能基を有する前記樹脂（またはオリゴマー）、希釈モノマー、光開始剤、溶剤などを含む。なお、前記電離放射線硬化型樹脂組成物の塗布方法や塗布後の硬化条件については特に限定するものではない。
【００３３】
前記透明保護層６の膜厚は５〜５０μｍが好ましく、５μｍ以下だと塗工不良や信頼性が問題となる。また、５０μｍ以上だと硬化収縮による基材の変形、透過率の低下や着色が問題となる。
【００３４】
また、特に前記電極線４の酸化防止を防ぎ、抵抗値の上昇を抑制できるものが好ましく、金属からなる電極線４からのイオンマイグレーションを防ぐ上でハロゲンフリーの樹脂組成物を用いることが好ましい。
【００３５】
次に、本発明のタッチパネルの製造方法について、図１（ａ）に示した一実施形態を例に、図２に基づき以下に説明する。
【００３６】
先ず図２（ａ）、（ｂ）に示すように、透明接着層２を介して、透明基材１と金属箔３の粗化面３ａ側とを貼り合せて積層体を作製する。このとき前記透明接着層２の積層された面側は、前記金属箔３の粗化面３ａの形状が転写される。
【００３７】
前記金属箔３を粗化する方法としては、例えば銅箔を用いた場合には、電気めっきにより銅箔の表面に粗化粒子（銅、ニッケルなどの金属単体、または合金）を電着する方法を用いることができる。なお、粗化は電流密度やめっき液の濃度などの電気めっき条件によ
り制御することができる。
【００３８】
以下、フォトリソ法により電極線４が形成される。図２（ｃ）に示すように、先ず上記で作製した積層体の金属箔３の上にフォトレジスト５を塗布し、必要に応じて乾燥してフォトレジスト膜を形成する。
【００３９】
次に、電極線４の配線パターンが形成されたマスクを介して露光、現像して不要なフォトレジスト５を除去して、図２（ｄ）に示すように不要な金属箔３を露出する。
【００４０】
なお、前記電極線の形状としてはメッシュまたはストライプ形状が好ましく、表示領域全体に均一で高感度なセンサー機能を有するタッチパネルを提供することができる。
【００４１】
また、前記電極線の断面形状は、逆テーパー型になり過ぎると生産工程中の外力、例えば搬送時の接触などにより配線が剥がれるという損傷が生じる恐れがある。また一方、順テーパー型になり過ぎるとフォトレジストの残渣が残ったり、ラインの直線性が悪くなったりする恐れがある。
【００４２】
次に、エッチングにより上記の不要な金属箔３の露出部を除去して、図２（ｅ）に示しように、その下の透明接着層２の粗化面３ａを露出させる。その後、金属箔３の上のフォトレジスト５の残膜を除去して、図２（ｆ）に示す形態を得る。
【００４３】
その後、図２（ｇ）に示すように、上記形態の全面に透明保護層６を積層して、本発明のタッチパネル１０を作製することができる。
【００４４】
以下、実施例により本発明を具体的に説明する。
【実施例】
【００４５】
＜実施例１＞
膜厚１００μｍのＰＥＴフィルムを透明基材として、その一方の面に透明接着層としてアクリル系樹脂を主成分とする膜厚７μｍの接着剤を重ね、さらにその上に膜厚１２μｍの銅箔の粗化面側を重ねて、７０℃に加熱して貼り合せて積層体を作製した。
【００４６】
次に、上記で得られた積層体の金属箔の上にフォトレジストを塗布し、その後下記パターンを有するマスクを介して、高圧水銀ランプを光源として紫外線を１００ｍＪ／ｍ２照射して硬化させ、その後、現像して未硬化の前記フォトレジストを除去した。
【００４７】
（マスクのパターン形状）
線幅１０μｍ、配線間隔２００μｍのメッシュ形状のパターンからなるマスクを用いた。
【００４８】
次に、エッチング液として塩化第二鉄液を用いてエッチングし、その後不要なフォトレジスト残膜を除去して電極線を形成した。図２（ｆ）を参照。この状態で露出した前記透明接着層の表面を、ＡＦＭを用いて算術平均粗さＲａを測定したところ１１５．８ｎｍであった。
【００４９】
最後に、上記で得られた前記透明接着層及び電極線の全面に、絶縁性を有する透明保護層として膜厚５０μｍのＯＣＡを積層してタッチパネルを作製した。
【００５０】
＜実施例２＞
透明保護層にアクリル系樹脂からなる電離放射線硬化性樹脂組成物を用いて、硬化後の
膜厚１０μｍとなるように塗布し、８０℃のオーブンで３０分乾燥し、その後、高圧水銀ランプを光源として紫外線を１０００ｍＪ／ｍ２照射して硬化させた以外は、実施例１と同様にしてタッチパネルを作製した。
【００５１】
＜比較例１＞
透明接着層を形成せず、膜厚２μｍの銅蒸着膜を形成した、膜厚１００μｍ（算術平均粗さＲａ３．４６ｎｍ）のＰＥＴフィルムを用いた以外は、実施例１と同様にしてタッチパネルを作製した。
【００５２】
＜比較例２＞
透明保護層としてアクリル系樹脂からなる電離放射線硬化性樹脂組成物を用いた以外は、比較例１と同様にしてタッチパネルを作製した。
【００５３】
＜評価及び方法＞
実施例１、２及び比較例１、２で得られたタッチパネルについて、非電極線領域上のヘイズ（全光線透過率）、外観を以下の方法で評価した。結果を以下の表１に示す。
・ヘイズ〜ヘイズメーター（日本電飾社製：ＮＤＨ−２０００）を用いて、Ｄ６５光源
で測定した。
・黒板の上にタッチパネルを乗せ、三波長蛍光灯下で目視観察した。
【００５４】
【表１】
2016066255.tif 000003
【００５５】
＜比較結果＞
実施例１及び２で得られた本発明品は、いずれも干渉縞が目視観察されず良好な結果が得られた。一方、比較例１及び２で得られた比較例品はいずれも干渉縞が目視で若干観察された。
【産業上の利用可能性】
【００５６】
本発明に係るタッチパネルは、スマートフォンや、タブレット等の携帯情報端末、カーナビゲーションシステムを始め、様々な形態の入力装置として利用することができる。
【符号の説明】
【００５７】
１・・・透明基材
２・・・透明接着層
３・・・金属箔
３ａ・・粗化面
４・・・電極線
５・・・フォトレジスト
６・・・透明保護層
１０・・タッチパネル
【図１】
2016066255.tif 000004
【図２】
2016066255.tif 000005
【図３】
2016066255.tif 000006